(57)【要約】  本発明は、シリコーン処理された、ヤーンストランドの形態で一緒に束ねられた複数の合成フィラメントプライを含むヤーンを提供する。また、本発明のヤーンを含む物品、及び本発明のヤーンを製造する方法も提供する。
2018522145.tif 000002
【特許請求の範囲】
【請求項１】
ヤーンストランドの形態で一緒に束ねられた複数の合成フィラメントプライを含む、ヤーンであって、前記ヤーンストランドがシリコーン処理されたストランドである、前記ヤーン。
【請求項２】
前記の複数の合成フィラメントプライが、５．０未満のデニールのフィラメントを含む、請求項１に記載のヤーン。
【請求項３】
前記の複数の合成フィラメントプライが、１．０未満のデニールのフィラメントを含む、請求項１に記載のヤーン。
【請求項４】
前記合成フィラメントプライが、１以上のポリエステルフィラメント、ナイロンフィラメント、及びアクリルフィラメントを含む、請求項１〜３のいずれか一項に記載のヤーン。
【請求項５】
前記合成フィラメントプライが、ポリエステルフィラメントである、請求項１〜４のいずれか一項に記載のヤーン。
【請求項６】
前記ポリエステルが、ポリエチレンテレフタレートである、請求項５に記載のヤーン。
【請求項７】
前記ヤーンに存在する全ての繊維が、フィラメントプライからなる、請求項１〜６のいずれか一項に記載のヤーン。
【請求項８】
前記ヤーン中に存在する全ての繊維が、同じ繊維組成物からなる、請求項１〜７のいずれか一項に記載のヤーン。
【請求項９】
前記ヤーンが、テクスチャード加工されたヤーンである、請求項１〜８のいずれか一項に記載のヤーン。
【請求項１０】
請求項１〜９のいずれか一項に記載のヤーンを含む物品。
【請求項１１】
前記物品が衣料品である、請求項１０に記載の物品。
【請求項１２】
前記物品が靴下である、請求項１１に記載の物品。
【請求項１３】
請求項１〜９のいずれか一項に記載のヤーンを製造する方法であって、
−合成組成物を溶融紡糸して、シリコーン処理されていない合成フィラメントを形成する工程；
−シリコーン処理されていない複数の合成フィラメントプライを束ねて、それによって、ヤーンストランドを形成する工程；及び
−ヤーンストランドをシリコーン処理する工程；
を含む、前記方法。
【請求項１４】
前記ヤーンをテクスチャード加工することをさらに含む、請求項１３に記載の方法。
【請求項１５】
前記テクスチャード加工が、ヤーンストランドを形成した後で、且つ前記ヤーンストランドをシリコーン処理する前に行われる、請求項１４に記載の方法。
【発明の詳細な説明】
【関連出願の相互参照】
【０００１】
本出願は、２０１５年５月２２日出願の米国仮特許出願第６２／１６５，５８７号の優先権を主張する。先願の全内容は、参照により本明細書に組み込まれる。
【技術分野】
【０００２】
本発明は、一般には、シリコーン処理された合成フィラメントヤーン、そのヤーンを含む物品（article）、及びそのヤーンの成形方法に関する。
【背景技術】
【０００３】
綿、羊毛、リネンなどの天然繊維から製造されたヤーンは、優れた感触を有することが可能であるが、そのヤーンは、耐久性、比較的弱い強度、洗浄後の大きな収縮及びその結果としての大きな形状の変化などの欠点を伴うことが多い。従って、天然繊維ヤーンに限った欠点を無くすために、天然繊維、及び天然繊維とほぼ同じステープル長さを通常有する合成繊維を含むことがある、改良ヤーンを開発する努力がなされている。
【０００４】
こうした要求に対処するための様々な取組みが記載されている。本願と伴に所有されている米国特許出願公開第２００７００３２１５５号明細書には、シリコーン処理されたマイクロデニールポリエステルステープルファイバー及びマクロデニールステープルファイバーを含むヤーンが開示されている。
【０００５】
従来からの努力にもかかわらず、物品（例えば、ファブリック及び衣料品）に織り込むか、又は編み込むことが可能な新規な改良されたヤーンが必要とされている。
【０００６】
本発明の開示を容易にするために、従来技術の或る態様について論じてきたが、出願人はこれらの技術的態様を決して否定するものではなく、特許請求の範囲に記載の発明は、本明細書で論じられる従来技術の態様の１つ以上を含むことがある。
【０００７】
本明細書では、知識に関する項目、行為又は書類が参照又は議論されているが、この参照又は議論は、知識に関する項目、行為又は書類、それらの任意の組み合わせが、優先日において、公衆に利用可能になっており、公衆に知られており、一般常識の一部となっており、そうでなければ、適用される法律の条項に基づいて先行技術を構成しており、または、本明細書に関係するあらゆる課題を解決しようとすることに関連していることで知られていることを、認めるものではない。
【発明の概要】
【０００８】
簡潔に述べると、本発明は、手触りなどの望ましい特性を有する改良されたヤーンの要求を満たす。本発明は、上述で議論した技術についての１以上の問題及び欠点に対処することができる。しかしながら、本発明は、多くの技術分野における他の問題及び欠点に対処するのに有用であることが可能であると考えられる。従って、特許請求の範囲に記載の発明は、本明細書で論じる特定の問題又は欠点のいずれかに対処することに限定されるものとして必ずしも解釈されるべきではない。
【０００９】
現在開示しているヤーン、そのヤーンを含む物品、及びそのヤーンの製造方法についての或る実施態様は、種々の特徴を有しており、その特徴のうちの１つが、それらの望ましい特性を単独で担うものではない。以下の特許請求の範囲によって規定されるヤーン、物品、及び方法の範囲を限定することなく、これらの顕著な特徴を以下に簡単に議論する。この議論を考慮した後、特に、「発明の詳細な説明」を表題とする本明細書の項目を読んだ後において、本明細書に開示された様々な実施態様の特徴が、どのように、現在の技術水準を超える多くの利点を提供するのかを当業者は理解するであろう。例えば、本発明のヤーンの実施態様をファブリックなどの物品に組み込むことによって、得られる物品に対して手又は皮膚によって感じることが可能な高い柔軟性を与える。本発明のヤーンの実施態様を含む物品は、ファブリックに固有の耐水性を与え、濡れた状態にさらされた後、完全に乾燥させるのに必要な時間を短縮すると伴に、紡いだ天然繊維の品質をより多く得ることもできる。
【００１０】
第一の観点では、ヤーンストランド（yarn strand）の形態で一緒に束ねられた複数の合成フィラメントプライ（synthetic filament plies）を含む、ヤーンであって、前記ヤーンストランドがシリコーン処理されたストランドである、前記ヤーンを提供する。
【００１１】
第二の観点では、本発明は、本発明の第一の観点のヤーンを含む物品を提供する。
【００１２】
第二の観点では、本発明は、ヤーンを製造する方法であって、
−合成組成物を溶融紡糸して、（例えば、シリコーン処理されていない）合成フィラメントを形成する工程；
−複数の（例えば、シリコーン処理されていない）合成フィラメントプライを束ねて、それによって、ヤーンストランドを形成する工程；及び
−ヤーンストランドをシリコーン処理する工程；
を含む。
【００１３】
本発明のこうした特徴、その他の特徴、及び利点は、添付の特許請求の範囲及び添付図面と併せて、本発明の種々の観点についての以下の詳細な記載から明らかとなるであろう。
【図面の簡単な説明】
【００１４】
本発明は、下記の図面と伴に、以下で説明され、同じ番号は同じ要素を指す。
【００１５】
図１Ａ及び図１Ｂは、本発明の或る実施態様によるヤーンについての簡略化した輪郭断面図を示す。
【００１６】
図２は、本発明の一実施態様によるヤーンの断面図を示す。
【発明の詳細な説明】
【００１７】
本発明の観点、並びに或る特徴、利点、及びそれらの詳細は、添付の図面に示される非限定的な実施態様を参照して、以下でより詳細に説明される。公知の材料、製造道具、加工技術等の説明は、本発明を些細なことで不必要に不明瞭にしないために省略されている。しかしながら、本発明の実施態様を示している詳細な説明及び特定の実施例は、例示のみを目的とするためのものであり、限定することを目的とするものではないことを理解されたい。本発明の基礎となる概念の趣旨及び／又は範囲内での様々な置換、変形、追加及び／又は配置は、この開示から当業者には明らかであろう。
【００１８】
一つの観点では、本発明は、ヤーンストランドの形態で一緒に束ねられた複数の合成フィラメントプライを含む、ヤーンであって、そのヤーンストランドがシリコーン処理されている、前記ヤーンを提供する。
【００１９】
ステープルファイバーからなるスパンヤーン（spun yarns）とは異なり、本発明はフィラメントヤーンを提供する。
【００２０】
本明細書において、合成フィラメントプライ（「フィラメント（filament）」）は、単一の長い糸状の連続したテキスタイル繊維／ストランドである。長さが有限であるステープルファイバー（通常、１２０ｍｍまでの長さが販売されている）とは異なり、フィラメントは、その長さが無限であり、ヤーンの全長をヤード又はマイルに伸ばすことができる。実際、フィラメントの長さは、しばしば、フィラメント自体によって制限されずに、それを構成するヤーンによって制限される。
【００２１】
上述したように、フィラメントプライは不特定な長さの長い連続繊維であり、長さは、最終ヤーン（このヤーンにおいてプライを使用する）によって決定される。いくつかの実施態様では、フィラメントプライは、５インチ〜数マイルの長さの範囲であり、その範囲における任意の範囲、すべての範囲、及び部分的な範囲を含む。例えば、いくつかの実施態様において、フィラメントの長さは、少なくとも５インチ（例えば、少なくとも、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、又は１００インチの長さ、その範囲における任意の範囲、又は部分的な範囲）でもよい。いくつかの実施態様では、フィラメントの長さは、少なくとも１フィート（例えば、少なくとも、１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、１００、１１０、１２０、１３０、１４０、１５０、１６０、１７０、１８０、１９０、２００、２１０、２２０、２３０、２４０、２５０、２６０、２７０、２８０、２９０、３００、３１０、３２０、３３０、３４０、３５０、３６０、３７０、３８０、３９０、４００、４１０、４２０、４３０、４４０、４５０、４６０、４７０、４８０、４９０、５００、５１０、５２０、５３０、５４０、５５０、５６０、５７０、５８０、５９０、６００、６１０、６２０、６３０、６４０、６５０、６６０、６７０、６８０、６９０、７００、７１０、７２０、７３０、７４０、７５０、７６０、７７０、７８０、７９０、８００、８１０、８２０、８３０、８４０、８５０、８６０、８７０、８８０、８９０、９００、９１０、９２０、９３０、９４０、９５０、９６０、９７０、９８０、９９０、又は１０００フィートの長さ、その範囲における任意の範囲、又は部分的な範囲）でもよい。
【００２２】
合成フィラメントは、押出として知られている方法（溶融紡糸としても呼ぶことができる）によって製造することができる。例えば、合成ポリマー組成物（例えば、ポリエステル）をその融点以上にしてもよく、そして、その液体ポリマーを紡糸口金と呼ばれるダイ（dye）に通すことができる。紡糸口金は、多くの場合、その液体が通過する多数の小さな穴を有する。その液体ポリマーのストリームは、紡糸口金を出ると冷却され、その結果、連続合成繊維の長いストランドが得られる。押し出されたフィラメントは、場合により、別の（例えば、隣接する）紡糸口金のフィラメントと組み合わされて、束内におけるフィラメントの数を増加させることができる。以下に説明するように、フィラメントの束を伸ばして（引き伸ばして）各フィラメントをより細くすることができ、そして、場合により、テクスチャード加工（texturized）することができる。
【００２３】
合成フィラメントは、中身が詰まっていても、中空であってもよい。
【００２４】
複数の合成フィラメントプライは、２つ以上のフィラメントから構成される。いくつかの実施態様では、複数の合成フィラメントプライは、２〜１００を超えるフィラメントから構成される。例えば、いくつかの実施態様では、複数のシリコーン処理されていない合成フィラメントプライは、２〜５００のフィラメント（例えば、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、１００、１１０、１２０、１３０、１４０、１５０、１６０、１７０、１８０、１９０、２００、２１０、２２０、２３０、２４０、２５０、２６０、２７０、２８０、２９０、３００、３１０、３２０、３３０、３４０、３５０、３６０、３７０、３８０、３９０、４００、４１０、４２０、４３０、４４０、４５０、４６０、４７０、４８０、４９０、又は５００のフィラメント）［その範囲における全ての範囲、任意の範囲、又は部分的な範囲（例えば、５〜２００のフィラメント、１５〜１７５のフィラメントなどを含む）］から構成される。
【００２５】
合成フィラメントプライを構成することが可能な合成繊維としては、テキスタイル材料の準備に貢献するような、従来技術において公知のいかなる合成繊維が挙げられる。多くの合成繊維は従来技術において公知であり、そして、いかなる所望の合成繊維も、本発明で使用することができる。実際、異なる繊維は、異なる特性を有し、そして異なる用途への有利な利用に適している。この情報は、当業者の範囲内である。広範囲の合成フィラメントプライを本発明で使用することができ、いくつかの実施態様では、合成フィラメントプライを構成する合成繊維は、ポリアミド、ポリエステル、アクリル、アクリレート、アセテート、ポリオレフィン、ナイロン、レーヨン、リヨセル（lyocell）、アラミド、スパンデックス（spandex）、ビスコース、及びモダール（modal）繊維、およびそれらの組み合わせからなる群から選択される。
【００２６】
特定の実施態様では、合成繊維はポリエステルである。例えば、いくつかの実施形態において、ポリエステルは、ポリ（エチレンテレフタレート）、ポリ（ヘキサヒドロ−ｐ−キシレンテレフタレート）、ポリ（ブチレンテレフタレート）、ポリ−１，４−シクロヘキセンジメチレン（ＰＣＤＴ）、及びテレフタレートコポリエステル（そのエステル単位の少なくとも８５モル％がエチレンテレフタレート又はヘキサヒドロ−ｐ−キシレンテレフタレート単位である）から選択される。特定の実施形態では、そのポリエステルはポリエチレンテレフタレートである。
【００２７】
様々な実施態様では、ヤーンストランドに組み込む前に、複数の合成フィラメントプライのフィラメントはシリコーン処理されていない（すなわち、個々のフィラメントはシリコーン処理されていないために、フィラメントはシリコン含有材料でコーティングされていない）。これは、ヤーンに組み込む前に個々にシリコーン処理された（フィラメントに対して）マイクロデニールステープルファイバーを含む、米国特許出願公開第２００７００３２１５５号明細書に開示されているような、先行技術のヤーンとは異なる。
【００２８】
複数の合成フィラメントプライは、ヤーンストランドの形態で一緒に束ねられており、そのストランドはシリコーン処理されている。いくつかの実施態様では、合成フィラメントプライは、図１のヤーンセグメント（yarn segment）１００に示すように、互いに平行に一緒に束ねられている。他の実施態様では、合成フィラメントプライは、図１Ｂのヤーンセグメント２００に示すように、プライを撚ることによって一緒に束ねられている。さらに他の実施態様では、フィラメントプライの束に対して、他のテクスチャード加工技術を実施して、フィラメントの平行化を破壊する。このような技術は、例えば、重量を増加させることなく嵩（bulk）を追加するのに役立つことがある。この嵩を追加することによって、得られるヤーンの重量が軽く見え、そのヤーンの手触り（柔らかさ）が改善され、そのヤーンがより不透明に見え、及び／又はヤーンの断熱特性が改善する。技術的に許容可能ないかなるテクスチャード加工方法を使用してもよく、本発明の使用に貢献するテクスチャード加工方法の例としては、クリンピング（crimping）、ルーピング（looping）、コイリング（coiling）、クリンクリング（crinkling）、撚った後の解撚、及び編んだ後の解編が挙げられる。
【００２９】
図１Ａ及び図１Ｂに示すように、複数の合成フィラメントプライがヤーンストランドの形態で一緒に束ねられた場合には、得られるヤーンストランドは、（シリコーン処理された）外側部分１０を含む。外側部分１０は、図１Ａ及び図１Ｂにおいて連続面として示されているが、（例えば、とりわけ、ヤーン内に含まれるフィラメントの数、フィラメントがどれくらいしっかりと束ねられているか、及びテクスチャード加工（texturization）に依存する）多くの実施態様において、外側部分が連続的に表れないであろうことを当業者は認めるであろう。これは、例えば、図２に示された本発明のヤーンの実施形態の場合である。
【００３０】
「シリコーン処理された」という用語は、ヤーンがシリコン含有組成物（例えば、シリコーン）でコーティングされていることを意味する。シリコーン化技術は、当該技術分野において公知であり、例えば、米国特許第３，４５４，４２２号明細書に記載されている。シリコーン含有組成物は、当技術分野で公知の任意の方法、例えば噴霧、混合、浸漬、パッディングなどを用いて付与することができる。オルガノシロキサン又はポリシロキサンを含むシリコン含有（例えばシリコーン）組成物は、少なくともヤーンの外側部分に接合される。いくつかの実施態様では、シリコーンコーティングは、メチルハイドロジェンポリシロキサン、変性メチルハイドロジェンポリシロキサン、ポリジメチルシロキサン、又はアミノ変性ジメチルポリシロキサンなどのポリシロキサンである。出願前に、当該技術分野で知られているように、シリコーン含有組成物は、ヤーンに直接付与するか、又は、溶液又はエマルジョン（例えば、ポリシロキサンのエマルジョン）として溶剤で希釈することができる。処理後、コーティングを乾燥及び／又は硬化させることができる。当技術分野で知られているように、触媒は、シリコン含有組成物（例えば、Ｓｉ−Ｈ結合を含むポリシロキサン）の硬化を促進するために使用することができ、そして、利用しやすくするために、シリコン含有組成物エマルジョンに添加することができ、得られた組み合わせを使用してヤーンの外面を処理する。適切な触媒としては、酢酸塩、オクタン酸塩、ナフテン酸塩及びオレイン酸塩などのカルボン酸の鉄、コバルト、マンガン、鉛、亜鉛、及び錫の塩が挙げられる。いくつかの実施態様では、シリコーン処理の後に、ヤーンを乾燥させて残留溶媒を除去し、次いで、場合により、６５〜２００度に加熱して硬化させることができる。
【００３１】
いくつかの実施態様では、シリコン含有化合物は二酸化ケイ素を含まない。
【００３２】
デニールは、ヤーン又は繊維の９０００メートルの重量（グラム）として定義される測定単位である。ヤーン又は繊維の重量（又は、大きさ）を特定するための一般的な方法である。１．０デニールの繊維は、約１０マイクロメートルの直径を有する。マイクロデニール繊維は、デニールが１．０以下である繊維であり、一方、マクロデニール繊維は、デニールが１．０より大きい繊維である。フィラメント当たりのデニール（すなわち、ｄｐｆ）は、マルチフィラメント（multi-filament）ヤーンを特定する共通の方法である。７５ｄ／１４４ｆと記載されているヤーンは、全体のデニールが７５であるヤーン（前記ヤーンの９０００メートルが７５グラムであることを意味する）を指し、一方、前記ヤーンを構成するフィラメントの数が１４４であるヤーンを指している。このヤーンは、その個々のストランドは、７５を１４４で割ったデニール、すなわち、０．５２デニール（これは１．０デニール未満である）であるので、マイクロデニールヤーンと考えられるであろう。
【００３３】
いくつかの実施態様において、本発明のヤーンは、０．２〜１５のｄｐｆ（例えば、０．２、０．３、０．４、０．５、０．６、０．７、０．８、０．９、１．０、１．１、１．２、１．３、１．４、１．５、１．６、１．７、１．８、１．９、２．０、２．１、２．２、２．３、２．４、２．５、２．６、２．７、２．８、２．９、３．０、３．１、３．２、３．３、３．４、３．５、３．６、３．７、３．８、３．９、４．０、４．１、４．２、４．３、４．４、４．５、４．６、４．７、４．８、４．９、５．０、５．１、５．２、５．３、５．４、５．５、５．６、５．７、５．８、５．９、６．０、６．１、６．２、６．３、６．４、６．５、６．６、６．７、６．８、６．９、７．０、７．１、７．２、７．３、７．４、７．５、７．６、７．７、７．８、７．９、８．０、８．１、８．２、８．３、８．４、８．５、８．６、８．７、８．８、８．９、９．０、９．１、９．２、９．３、９．４、９．５、９．６、９．７、９．８、９．９、１０．０、１０．１、１０．２、１０．３、１０．４、１０．５、１０．６、１０．７、１０．８、１０．９、１１．０、１１．１、１１．２、１１．３、１１．４、１１．５、１１．６、１１．７、１１．８、１１．９、１２．０、１２．１、１２．２、１２．３、１２．４、１２．５、１２．６、１２．７、１２．８、１２．９、１３．０、１３．１、１３．２、１３．３、１３．４、１３．５、１３．６、１３．７、１３．８、１３．９、１４．０、１４．１、１４．２、１４．３、１４．４、１４．５、１４．６、１４．７、１４．８、１４．９、又は１５．０）［その範囲における全ての範囲、任意の範囲、又は部分的な範囲（例えば、０．３〜６）を含む］を有する。
【００３４】
いくつかの実施態様では、合成フィラメントは、０．１〜１０デニール（例えば、０．１、０．２、０．３、０．４、０．５、０．６、０．７、０．８、０．９、１．０、１．１、１．２、１．３、１．４、１．５、１．６、１．７、１．８、１．９、２．０、２．１、２．２、２．３、２．４、２．５、２．６、２．７、２．８、２．９、３．０、３．１、３．２、３．３、３．４、３．５、３．６、３．７、３．８、３．９、４．０、４．１、４．２、４．３、４．４、４．５、４．６、４．７、４．８、４．９、５．０、５．１、５．２、５．３、５．４、５．５、５．６、５．７、５．８、５．９、６．０、６．１、６．２、６．３、６．４、６．５、６．６、６．７、６．８、６．９、７．０、７．１、７．２、７．３、７．４、７．５、７．６、７．７、７．８、７．９、８．０、８．１、８．２、８．３、８．４、８．５、８．６、８．７、８．８、８．９、９．０、９．１、９．２、９．３、９．４、９．５、９．６、９．７、９．８、９．９、又は１０．０デニール）［その範囲における全ての範囲、任意の範囲、又は部分的な範囲（例えば、０．５〜６デニール）を含む］を有する。
【００３５】
いくつかの実施態様では、複数の合成フィラメントプライは、デニールが５．０未満のフィラメントを含む。いくつかの実施態様では、複数の合成フィラメントプライは、デニールが１．０未満のフィラメントを含む。
【００３６】
本発明のヤーンのいくつかの実施態様では、ヤーンに存在する全ての繊維はフィラメントプライからなる（すなわち、存在する全ての繊維は、フィラメントの形態である）。
【００３７】
本発明のヤーンのいくつかの実施態様では、ヤーンに存在する全ての繊維は、同じ繊維組成からなる。そのような実施態様では、ヤーンの外面の繊維組成は、（ヤーンの内側部分を構成する全ての繊維を含む）ヤーンの残りの繊維組成と同じである。
【００３８】
いくつかの実施態様では、本発明のヤーンは染色されていない（すなわち、製造プロセス中に色が加えられていない）。他の実施形態では、本発明のヤーンを染色することができる。例えば、いくつかの実施態様では、ヤーンをドープ染色することができ、これは、本発明のヤーンに所望の色を付与するために、フィラメントが押出される前に１種〜数種の顔料が添加されたことを意味する。
【００３９】
第二の観点において、本発明は、本発明の第１の観点のヤーンを含む物品を提供する。
【００４０】
例えば、いくつかの実施態様では、本発明は、（本発明のヤーンを含む）ファブリック又は衣料品を提供する。
【００４１】
本発明の第二の観点によるファブリック又は衣料品のような物品は、本発明のヤーンから完全に製造することができるか、又は、本発明のヤーンから１種若しくは複数種の追加のヤーンと共に製造することができる。
【００４２】
ファブリックは、織るか及び／又は編むことによって作製することができる。織るか若しくは編んだファブリックを形状に切断し、次いで、それらの形状を一緒に縫うことによって、又は、切断及び縫製を殆どか又は全く行わないで衣服（すなわち、靴下、継ぎ目のない下着）を直接作成する或る種の編み物によって、衣料品を作成することができる。織るか若しくは編んだファブリックをバランス良くすることができるとは、ファブリックの両面において本質的に等しい量の本発明のヤーンを含むことを意味しており、又は、織るか若しくは編んだファブリックをアンバランスにしてもよいとは、ファブリックの一方の面に、計画的に、その他の面よりも本発明のヤーンを多く有することを意味する。ファブリック又は衣料品は、全体にわたって、又は、視覚的効果のために若しくは全体的な性能を向上させることを目的として、特定の領域のみにおいて、本発明のヤーンを含むことができる。例えば、本発明のヤーンを靴下の足底を形成するために使用して、靴下全体の快適性及び着用性を向上させることができる。
【００４３】
第三の観点では、本発明は、本発明の第一の観点のヤーンの製造方法を提供する。
【００４４】
前記ヤーンを製造する方法は、
−合成組成物を溶融紡糸して、シリコーン処理されていない合成フィラメントを形成する工程；
−複数のシリコーン処理されていない合成フィラメントプライを束ねて、それによって、ヤーンストランドを形成する工程；及び
−ヤーンストランドをシリコーン処理する工程；
を含む。
【００４５】
いくつかの実施態様では、本発明のヤーンの製造方法は、上述したようにヤーンのテクスチャード加工することをさらに含む。いくつかの実施態様では、前記テクスチャード加工は、ヤーンストランドを形成した後で、且つヤーンストランドをシリコーン処理する前に行われる。その他の実施態様では、テクスチャード加工は、ヤーンストランドをシリコーン処理した後に行われる。
【００４６】
本明細書で使用する用語は、特定の実施態様のみを説明するためのものであり、本発明を限定するものではない。本明細書において、単数形（「a」、「an」）及びその（「the」）は、文脈がそうでないことを明確に示さない限り、複数形も含むことを意図している。更に、用語「含む（comprise）」（及び、「comprises」及び「comprising」などの「comprise」についてのいずれかの語形）、用語「有する（have）」（及び、「has」及び「having」などの「have」についてのいずれかの語形）、用語「含む（include）」（及び、「includes」及び「including」などの「include」についてのいずれかの語形）、用語「含有する（contain）」（及び、「contains」及び「containing」などの「contain」についてのいずれかの語形）、及びその他の文法上の変形は、オープンエンドに連結した動詞であると理解されるであろう。結果として、１以上の工程又は要素を「含む（comprise）」、「有する（have）」、「含む（include）」又は「含有する（contain）」方法又は物品は、それらの１以上の工程又は要素を備えるが、これらの一以上の工程又は要素のみに限定されるものではない。同様に、１以上の特徴を「含む（comprise）」、「有する（have）」、「含む（include）」又は「含有する（contain）」物品の方法又は要素は、それらの１以上の特徴を備えるが、これらの１以上の特徴のみに限定されるものではない。
【００４７】
本明細書において、用語「含む（comprise）」、「有する（have）」、「含む（include）」、「含有する（contain）」、及びその他の文法的な変形は、「からなる（consisting of）」及び「から本質的になる（consisting essentially of）」という用語を包含する。
【００４８】
本明細書において使用される場合、「から本質的になる」又はそれらの文法上の変形は、記載された特徴、整数、工程又は成分を特定するものとして解釈されるべきであるが、１つ又は複数の付加的な特徴、整数、工程、成分、又はそれらの群が特許請求の範囲に記載の組成物又は方法の基本的でかつ新規な特徴を実質的に変更しない場合にのみ、１つ又は複数の付加的な特徴、整数、工程、成分、又はそれらの群を追加することが排除されない。
【００４９】
本明細書中に引用される全ての刊行物は、個々の刊行物があたかも完全に記載されているものとして参照により本明細書に組み込まれているように個別具体的に示されて、参照により本明細書に組み込まれている。
【００５０】
参照により組み込まれた主題は、他に明示的に示されない限り、請求の範囲の代わりであるとはみなされない。
【００５１】
１以上の範囲が本明細書を通して参照される場合、各範囲は、情報を提示するための省略した表現であることを意図しており、ここで、その範囲は、あたかもその範囲内における個々の点が本明細書において完全に記載されるかのように、その範囲内における個々の点を含んでいると理解されるであろう。
【００５２】
本発明の種々の観点及び実施態様が本明細書において説明及び図示されてきたが、代替の観点及び実施態様は、同じ目的を達成するために当業者によって行われることが可能である。従って、本開示及び添付の特許請求の範囲は、本発明の真の趣旨及び範囲内にあるような更なる代替の観点及び実施態様のすべてを包含することを意図している。
【図１Ａ】
2018522145.tif 000003
【図１Ｂ】
2018522145.tif 000004
【図２】
2018522145.tif 000005
【国際調査報告】
2018522145.tif 000006
2018522145.tif 000007
2018522145.tif 000008